(57)【特許請求の範囲】
【請求項１】
アクリルエマルジョン６５〜７５重量％と、
粉末度６０００ｃｍ２／ｇ以上のマイクロセメント１２〜２０重量％と、
生石灰１０〜１８重量％と、
流動化剤０．０２〜０．２重量％と、
消泡剤０．０２〜０．２重量％と、
泡を立てて膨らませる膨張剤０．０２〜０．２重量％と、
を含むことを特徴とするセメント入りポリマー系塗膜防水剤。
【請求項２】
前記アクリルエマルジョン７０重量％と、
前記粉末度６０００ｃｍ２／ｇ以上のマイクロセメント１６重量％と、
前記生石灰１３．８重量％と、
前記流動化剤０．０６重量％と、
前記消泡剤０．１重量％と、
前記泡を立てて膨らませる膨張剤０．０４重量％と、
を含むことを特徴とする請求項１に記載のセメント入りポリマー系塗膜防水剤。
【請求項３】
第１の円形タンクに液状のアクリルエマルジョンを６５〜７５重量％用意する第１のステップと、
第２の円形タンクに、粉末度６０００ｃｍ２／ｇ以上のマイクロセメント１２〜２０重量％、生石灰１０〜１８重量％、流動化剤０．０２〜０．２重量％、消泡剤０．０２〜０．２重量％及び泡を立てて膨らませる膨張剤０．０２〜０．２重量％を用意する第２のステップと、
前記第２の円形タンクに用意された中身を前記第１の円形タンクに注いで電動ミキサーにより希釈させる第３のステップと、
を含むことを特徴とするセメント入りポリマー系塗膜防水剤の製造方法。
【請求項４】
前記第１のステップにおいて用意されるアクリルエマルジョンは７０重量％であり、
前記第２のステップにおいて用意される前記粉末度６０００ｃｍ２／ｇ以上のマイクロセメントは１６重量％であり、生石灰は１３．８重量％であり、流動化剤は０．０６重量％であり、消泡剤は０．１重量％であり、前記泡を立てて膨らませる膨張剤は０．０４重量％であることを特徴とする請求項３に記載のセメント入りポリマー系塗膜防水剤の製造方法。
【発明の詳細な説明】
【技術分野】
【０００１】
本発明はセメント入りポリマー系塗膜防水剤及びその製造方法に係り、さらに詳しくは、防水及び漏水防止を必要とする構造物に塗布することにより構造物に水が浸透されることを防ぐ防水機能はもとより、優れた耐化学性、耐候性、耐亀裂性、耐衝撃性、親水性及び高い引っ張り力を有するセメント入りポリマー系塗膜防水剤及びその製造方法に関する。
【背景技術】
【０００２】
本発明によるセメント入りポリマー系塗膜防水剤は、建築物の屋上や駐車場及び地下内外壁、橋、ダムなどのコンクリート構造物の露出される個所に防水をするために使用可能であり、これらに限定されるものではなく、種々の分野の鉄製構造物、木製構造物、繊維強化プラスチック（ＦＲＰ：Ｆｉｂｅｒ Ｒｅｉｎｆｏｒｃｅｄ Ｐｌａｓｔｉｃｓ）構造物、スタイロフォーム（ｓｔｙｒｏｆｏａｍ）、タイル及び石などにも同じ目的で適用可能である。
【０００３】
以下、コンクリート構造物に適用される場合を例にとって説明する。
【０００４】
一般に、コンクリートは防水力が弱いため、ほとんどの建築物への水分の浸透及びそこからの漏水を防ぐための防水剤を用いるが、コンクリート施工面または使用材料によって、アスファルト防水、シート防水、モルタル防水、封止剤防水、塗膜防水に分類され、その主な成分は、アスファルト、塩化カルシウム、脂肪酸石鹸、合成ゴム、天然ゴム、酢酸ビニール、塩化ビニール、アクリル酸エステルなどをセメント中に混入して化学的変化による水密性を高める方法と、塗料性防水剤を用いてコンクリートに水分が浸透することを防ぐ方法とに用いられており、機能的な役割として、防水効果を高めるとともにコンクリートの他の性質に悪影響を与えないことと、気温の変化及び振動によって発生し得る建築物の挙動若しくは微細亀裂を防ぐこととが求められる。
【０００５】
また、液状の塗膜には、加熱型、水硬化性、２液硬化型の化学物質が添加された材料を現場で塗布または混合して打設する方式のものがある。
【０００６】
前記材料（主として、加熱型アスファルト、常温型アスファルト、クロロフレン、ポリウレタンなど）は養成と同時に弾性挙動をして滑らかな表面を形成する。このような材料は弾性に優れていることから、亀裂部位またはジョイント部位に施工されて保護する機能として用いられる場合もある。
【０００７】
さらに、使用条件及び露出条件下での特定の材料やシステムの伸び能は、材料の伸び率、形成される塗膜の厚さ、亀裂及び隙間の両側の未付着部分間の塗膜材の長さなどによって種々に現れる。
【０００８】
前記防水皮膜は、高分子系有機質単独状であって、ウレタンとポリイソシアネートとの架橋結合により不特殊性の所定の厚さの皮膜を形成する方法、無機質系と有機質系の混合状を有するセメント入りポリマー系塗膜防水剤であって、無機質系はセメントを主成分とし、有機質系は各種の乳化剤を用いて油相の液状を水中（Ｏ／Ｗ）において、または、水を油相の液状（Ｗ／Ｏ）において乳化させた水溶性化状のエマルジョンを混合して残留水分によるセメントの水和反応によりセメント粒子の固まりと球状のポリマーとが連続皮膜を形成して強固な不特殊性皮膜を形成する方法、さらに、アスファルト系（ゴム系アスファルト、乳化アスファルト）の液状または固体状を現場で前処理して表面に塗布する方法などにより外部の水分及び各種の物理的作用から構造体皮膜を保護する役割を果たす。
【０００９】
上述したように、コンクリート構造物または構造体を保護するために種々の塗膜防水剤が開発されて用いられているのが現状であり、コンクリートとの接着力が強く、防水性及び耐候性に優れている他、中性化学反応が起こらないことから材料分離の現象がないコンクリートと同じアルカリ性を有するポリマーセメント系の無機質塗膜防水剤がある。
【００１０】
前記ポリマーセメント系の無機質塗膜防水剤は塗料性防水剤に近いが、セメントが添加されるため化学反応が起きて水密性を増大させた防水剤として分類されることもある。
【００１１】
かようなポリマーセメント系無機質塗膜防水剤は、粉体成分であるセメント、硅砂、セラミック鉱物などと、混合剤であるセメント混和性アクリル系のエマルジョンポリマーなどから構成されている。上記の材料を用いてコンクリート建築物に防水工事をするためには施工現場において組成物を製造することを余儀なくされるが、材料の配合率が一定ではないことはもとより、攪拌及び配合が不足して不均一な組成物になる虞があるという不都合があった。
【００１２】
このような不都合を解消するための解決方案として提示された下記の特許文献１は、ポルトランドセメントまたは高炉セメントが１０〜３０重量部、固形分の含量が４０〜５０重量部である水分散性アクリル系エマルジョンが２０〜５０重量部、１６０メッシュ以下のシリカ質硅砂が３０〜６０重量部、硬化遅延剤であるケイフッ化ナトリウム、オキシカルボン酸及びその塩、グルコ酸ナトリウム、スクロース、多糖類、糖アルコールが０．５〜１．５重量部、水が１〜１０重量部、調色補助剤及び増粘剤、防腐剤、耐熱老化防止剤、耐オゾン防止剤、紫外線安定剤が０．５〜５重量部の割合にて構成されているが、このような先行技術の欠点は、水和反応を抑える種々の硬化遅延剤を用いる点と、結果的には混和剤（エマルジョンポリマー）と粉体（無機質粉末）を現場において配合及び攪拌する点では同一であるため、二重作業による人件費の上昇と材料の無駄使いに起因してコスト高が招かれるという不都合があった。
【００１３】
また、下記の特許文献２には、水３５〜５５重量部を４０〜５０℃に加熱し、ここに非イオン性界面活性剤５〜１０重量部とカルシウムステアレート４０〜６０重量部を添加して乳化分散させ、１８０〜２００重量部のアクリルエマルジョン樹脂共重合体と混合して製造したエマルジョンＡ剤と、白色ポルトランドセメント１００重量部に７号硅砂５０〜７０重量部、クロムオキシド５〜９重量部及びポリオキシエチレンラウリルエーテル０．１〜０．５重量部を混合して製造したＢ剤とを１：０．２５重量比になるように混合することが提示されているが、このような先行技術は、エマルジョンＡ剤をユーザーが自ら製造することが困難であるだけではなく、結果的には現場において配合及び攪拌する点では上記の先行技術と同様である。
【００１４】
さらに、例えば、下記の特許文献３は、シリコンエマルジョンを主成分とする液状の結合体と、セメントと骨材が含まれている粉体と、から構成され、前記シリコンエマルジョンの含量は活性含量にてセメント重量に対して４〜１７重量％であり、前記セメントと骨材との混合割合は重量比にて１：０．５〜１：５であり、前記セメントのマトリックス構造を安定化させるために補助結合剤がセメントに対して６〜１６重量％の範囲内において添加されることが提案されている。
【００１５】
このため、上記の先行技術の内容によれば、アクリルまたはシリコンエマルジョンを混和剤として用いており、セメント系の粉体（無機質粉末）と各種の水和反応及び撥水性、耐化学性、引っ張り強度などの性能を向上させるために各種の添加剤を用い、前記製品を施工現場において配合及び攪拌しているという点では同様であるといえる。
【先行技術文献】
【特許文献】
【００１６】
【特許文献１】大韓民国登録実用新案第２０−０１７５７３０号
【特許文献２】大韓民国特許登録第１０−０４０６２１２号
【特許文献３】大韓民国特許登録第１０−０６６１２１０号
【発明の概要】
【発明が解決しようとする課題】
【００１７】
本発明は上記の先行技術の内容を基に案出されたものであり、その目的は、より簡便に液状の材料と粉末状の他の材料とを別途の円形タンクに用意していて、使用時に両円形タンクの中身を混合さえすれば済むことから、誰でも配合及び希釈して使用できるようにユーザーの使い勝手を向上させたセメント入りポリマー系塗膜防水剤及びその製造方法を提供するところにある。
【００１８】
また、本発明の他の目的は、防水及び漏水防止が求められる構造物の施工現場においてアクリルエマルジョンとセメント及びその他の材料を混合して構造物に塗布することにより、構造物に水が浸透することを防ぐ防水機能はもとより、優れた耐化学性、耐候性、耐亀裂性、耐衝撃性、親水性及び高い引っ張り力を有するセメント入りポリマー系塗膜防水剤及びその製造方法を提供するところにある。
【００１９】
さらに、本発明のさらに他の目的は、韓国産業標準（ＫＳＦ４９１９−「セメント入りポリマー系塗膜防水剤」）において規定する試験項目に適合させ、特に、引っ張り強度及び伸び率を大幅に改善してコンクリート構造物の施工面から離脱しない優れた性能を有するセメント入りポリマー系塗膜防水剤及びその製造方法を提供するところにある。
【００２０】
さらに、本発明のさらに他の目的は、セメント系の無機質粉末を用いることから、コンクリートと一緒に収縮及び膨張が行われ、コンクリートの水分を外部に排出し易いことからコンクリートの腐食を防ぐことができて建築物の寿命を延ばすことのできるセメント入りポリマー系塗膜防水剤及びその製造方法を提供するところにある。
【課題を解決するための手段】
【００２１】
上記の目的を達成するための本発明の特徴によれば、アクリルエマルジョン６５〜７５重量％と、マイクロセメント１２〜２０重量％と、生石灰１０〜１８重量％と、流動化剤０．０２〜０．２重量％と、消泡剤０．０２〜０．２重量％と、膨張剤０．０２〜０．２重量％と、を含むことを特徴とするセメント入りポリマー系塗膜防水剤を提供する。
【００２２】
このとき、本発明の付加的な特徴によれば、前記アクリルエマルジョン７０重量％と、前記マイクロセメント１６重量％と、前記生石灰１３．８重量％と、
前記流動化剤０．０６重量％と、前記消泡剤０．１重量％と、前記膨張剤０．０４重量％と、を含むことが好ましい。
【００２３】
一方、上記の目的を達成するための本発明の他の特徴によれば、第１の円形タンクに液状のアクリルエマルジョンを６５〜７５重量％用意する第１のステップと、第２の円形タンクに、粉末状態のマイクロセメント１２〜２０重量％、生石灰１０〜１８重量％、流動化剤０．０２〜０．２重量％、消泡剤０．０２〜０．２重量％及び膨張剤０．０２〜０．２重量％を用意する第２のステップと、前記第２の円形タンクに用意された中身を前記第１の円形タンクに注いで電動ミキサーにより希釈させる第３のステップと、を含むことを特徴とするセメント入りポリマー系塗膜防水剤の製造方法を提供する。
【００２４】
このとき、本発明の付加的な特徴によれば、前記第１のステップにおいて用意されるアクリルエマルジョンは７０重量％であり、前記第２のステップにおいて用意されるマイクロセメントは１６重量％であり、生石灰は１３．８重量％であり、流動化剤は０．０６重量％であり、消泡剤は０．１重量％であり、膨張剤は０．０４重量％であることが好ましい。
【発明の効果】
【００２５】
本発明は施工現場において側剤で使用できるように事前に計量して小包装した粉末状の中身をアクリルエマルジョンに添加して希釈さえすれば済むものであり、配合割合の加減により物性の変化または防水剤の機能を失うという問題点を有さないことから、初心者でも使い易いというメリットがあり、このメリットにより、作業現場の環境や熟練者によらずに一様で且つ優れた品質の塗膜防水剤を希釈して使用することができるという効果がある。
【００２６】
また、前記本発明のセメント入りポリマー系塗膜防水剤は、韓国産業標準において定める引っ張り強度及び伸び率の規格よりも遥かに優れた引っ張り強度と伸び率を有することから、コンクリート構造物の挙動にも関わらず完璧に水が浸透することを防ぐ防水機能はもとより、優れた耐化学性、耐候性、耐亀裂性、耐衝撃性、親水性及び高い引っ張り力を有するという効果がある。
【００２７】
さらに、前記本発明のセメント入りポリマー系塗膜防水剤は、セメント系の無機質粉末を用いることから、コンクリートと一緒に収縮及び膨張が行われ、コンクリートの水分を外部に排出し易いことからコンクリートの腐食を防ぐことができて建築物の寿命を延ばすことができるという効果がある。
【発明を実施するための形態】
【００２８】
以下、実施形態に基づき、本発明のセメント入りポリマー系塗膜防水剤及びその製造方法について詳述する。
【００２９】
しかしながら、本発明の明細書において提示される実験や実施形態によって本発明の範囲が限定されることはなく、本発明が属する技術分野において通常の知識を有する者によって本発明の技術思想と後述する特許請求の範囲の均等範囲内において種々の修正及び変形が可能であるということが理解できるであろう。
【００３０】
本発明のセメント入りポリマー系塗膜防水剤は、アクリルエマルジョン６５〜７５重量％、マイクロセメント１２〜２０重量％、生石灰１０〜１８重量％、流動化剤０．０２〜０．２重量％、消泡剤０．０２〜０．２重量％及び膨張剤０．０２〜０．２重量％を含む。
【００３１】
上記のセメント入りポリマー系塗膜防水剤は、第１の円形タンクに液状のアクリルエマルジョンを６５〜７５重量％用意する第１のステップと、第２の円形タンクに粉末状のマイクロセメント１２〜２０重量％、生石灰１０〜１８重量％、流動化剤０．０２〜０．２重量％、消泡剤０．０２〜０．２重量％及び膨張剤０．０２〜０．２重量％を用意する第２のステップと、前記第２の円形タンクに用意された中身を前記第１の円形タンクに注いで電動高速ミキサーにより３分〜５分間希釈する第３のステップと、を含む方法によって製造される。
【００３２】
前記アクリルエマルジョンは水と界面活性剤及びアクリル樹脂共重合体などを混ぜ合わせて攪拌した通常のものを用い、このようなアクリルエマルジョンは優れた耐摩耗性、耐候性、耐亀裂性、耐衝撃性及び強度などを有することが知られている。
【００３３】
また、前記マイクロセメントは水密性と浸透性を極大化させ、耐久性及び強度を高めるために粉末度８０００ｃｍ２／ｇ以上のマイクロセメント（別名：マイセム８０００）を用いることが好ましい。もちろん、性能が一部低下することを認めると、粉末度３０００ｃｍ２／ｇのポルトランドセメントまたは高炉セメントなどが使用でき、粉末度６０００ｃｍ２／ｇのマイクロセメント（別名：マイセム６０００）も使用できる。
【００３４】
さらに、前記生石灰は円滑な水和反応のために用いる。
【００３５】
さらに、前記流動化剤はコンクリートを柔らかくするための混合剤であって、セメント粒子の分散のために用いるが、粒子の間に潤滑膜を形成して各成分間の相互付着力を低減させて配合や硬化の行われたコンクリートの品質を変えることなく流動性を大幅に改善する。
【００３６】
本出願人は、一般的に知られているＣＭＣ−ＰＣ、ＰｅｒａｍｉｎＳＭＦ３０、Ｐｅｒａｍｉｎ Ｃｏｎｐａｃ１４９Ｓなどをはじめとする種々の流動化剤が使用可能であることを実験により確認した。上記において提示した種類の流動化剤だけではなく、他の流動化剤も使用可能である。この種の流動化剤の使用により、化学的に安定化されて高強度のコンクリートの製造が容易になり、スランプロスがほとんどなくなるという効果がある。
【００３７】
さらに、前記消泡剤は、泡の発生を抑えるために用いるが、空気量を調節するとともに、気泡を減らす機能を行う。これにより、品質の安定性を確保することが可能になり、強度を高めるという効果がある。
【００３８】
本出願人は、一般的に知られているＡｇｉｔａｎ２９５、ＡｇｉｔａｎＰ８０３、ＡｇｉｔａｎＰ８３３などをはじめとする種々の消泡剤が使用可能であるということを実験により確認した。もちろん、上記において提示した種類の消泡剤だけではなく、他の消泡剤も使用可能である。
【００３９】
さらに、前記膨張剤は、泡を立てて膨らませる物質であり、セメントの膨張のために用いる。本発明においては、一般的に知られている種々の膨張剤が使用可能である。
【００４０】
［実施例］
本発明の目的を達成するための実施例について説明すると、下記の通りである。
【００４１】
先ず、市販の液状のアクリルエマルジョンを用意する。
【００４２】
また、相互化学反応をしないマイクロセメント（マイセム８０００）と生石灰を予め小包装して用意し、前記それぞれの添加剤（流動化剤、消泡剤、膨張剤）も一緒に小包装して用意する。
【００４３】
前記の各材料の重さを計って、アクリルエマルジョン７０重量％、マイクロセメント１６重量％、生石灰１３．８重量％、流動化剤０．０６重量％、消泡剤０．１重量％、膨張剤０．０４重量％になるように用意した後、前記液状のアクリルエマルジョンは第１の円形タンクに、残りの粉末状のマイクロセメント、生石灰、流動化剤、消泡剤及び膨張剤は第２の円形タンクに入れて蓋をして保管する。このとき、それぞれの円形タンクは密封されることが好ましく、第１の円形タンクが第２の円形タンクよりも２倍以上の体積を有することが好ましい。ここで、円形タンクを用いる理由は、電動ミキサーを用いて希釈するに際して、円滑な希釈を行うためである。
【００４４】
さらに、前記消泡剤及び膨張剤が粉末状ではなく、液状である場合には、これを第１の円形タンクに入れて保管する必要がある。
【００４５】
このように中身が入れられて用意された第１及び第２の円形タンクを施工しようとする現場に運び、施工しようとするコンクリート構造物の施工面の異物を高圧噴射機などを用いて除去する。
【００４６】
次いで、前記第２の円形タンクに入れられている中身を前記第１の円形タンクに注いだ後、ＲＰＭ６００以上の電動ミキサーにより３分〜５分間希釈して団塊状の粉体が形成されないようにしてセメント入りポリマー系塗膜防水剤を用意する。
【００４７】
上記のセメント入りポリマー系塗膜防水剤は、コンクリート構造物の施工面に刷毛、ローラーまたはノズルなどの装備を用いて約２〜４ｍｍの厚さに塗布し、常温下で３〜４時間乾燥することにより、防水工事を終えることができる。
【００４８】
また、必要に応じて、乾燥された塗膜防水剤の表面にさらに上塗りを行ってもよい。
【００４９】
一方、本発明の出願人は、上記のセメント入りポリマー系塗膜防水剤を実施例の方法と同様にして製造してコンクリートの表面に塗布し、常温下で乾燥し、その物性を測定した。このとき、測定は、結果の客観性のためにソウル産業大学建設技術研究所に依頼した。
【００５０】
その結果の品質試験成績書を下記に示す。
【００５１】
ソウル産業大学建設技術研究所
ソウル特別市蘆原区孔陵２洞１７２番地
ＴＥＬ：(02)970-6562  ＦＡＸ：(02)975-0768
品質試験成績書
発給番号：第０９０７−３７号
依頼者：オンヌリ放水  ハ・テフン
住所： 京畿道南楊州市芝錦洞４７５−１
受付日：2009年7月6日       試験（検査）完了日：2009年7月17日
試料名：セメント入りポリマー系塗膜防水剤（Ｋ−１）
試験結果
0005590492.tif 000002
担当者：オ・サングン（02-977-6690）
＊用途：品質管理用
＊本研究所は建設技術管理法施行令第４８条第８項の国公立試験機関（品質検査専門機関）である。
＊備考：この試験成績書は用途以外の使用を禁じ、宣伝、訴訟及びその他の法的要件として使用することができない。
上記内容は依頼者が提供した試料の試験（結果）であり、試料名は依頼者が提示したものである。
0005590492.tif 000003
２００９年７月２０日
ソウル産業大学建設技術研究所長
総１頁のうち１頁
【００５２】
上記の本発明の測定結果値は、ＫＳＦ４９１９に基づくものである。
【００５３】
前記表１における結果値から明らかなように、付着強度の面においては標準及び浸水後に０．９及び０．８の結果値が得られて「０．８以上」という品質基準を満たしている。なお、耐ヘアクラック性においても「異常なし」という結果値が得られ、且つ、吸水量の面においても０．４の結果値が得られて「２．０以下」という品質基準を満たしている。
【００５４】
特に、引っ張り性能の面においては引っ張り強度１．４の結果値が得られて「１．０以上」という品質基準を満たしており、伸び率３２３の結果値が得られて「５０以上」という品質基準を満たしている。要するに、引っ張り強度及び伸び率が品質基準よりも遥かに優れていることが分かる。
【００５５】
耐透水性の面においては「透水しないこと」という品質基準を満たしており、湿気透過性の面においては０．７３の結果値が得られて「４以下」という品質基準を満たしている。また、耐亀裂性の面においては、零下１０℃及び零上２０℃における測定の結果、異常なしの結果値が得られて「破談しないこと」という品質基準を満たしており、耐アルカリ性の面においても異常なしの結果値が得られて「異常がないこと」という品質基準を満たしている。
【００５６】
したがって、本発明は、コンクリート構造物の亀裂及び挙動にも拘わらず破談せず、完璧に水が浸透することを防ぐ防水機能はもとより、優れた耐化学性、耐候性、耐亀裂性、耐衝撃性、親水性及び高い引っ張り力を有するセメント入りポリマー系ポリマー系塗膜防水剤を提供することができる。